(57)【要約】  強化組成物であって、その合計質量に対して、比が１．５：１〜７．０：１のポリフタルアミドとポリ（フェニレンエーテル）および相溶化に十分な量の官能化剤の混合物から形成されたポリフタルアミドとポリ（フェニレンエーテル）との相溶化ブレンドを５５〜８０質量％と；ナイロンガラス繊維を２０〜４５質量％と、を含み、ホスフィネートと耐衝撃性改良剤をそれぞれ０．１質量％未満含む強化組成物がここに開示される。【選択図】なし【特許請求の範囲】
【請求項１】
強化組成物であって、その合計質量に対して、比が１．５：１〜７．０：１のポリフタルアミドとポリ（フェニレンエーテル）および相溶化に十分な量の官能化剤の混合物から形成されたポリフタルアミドとポリ（フェニレンエーテル）との相溶化ブレンドを５５〜８０質量％と；ナイロンガラス繊維を２０〜４５質量％と、を含み、ホスフィネートと耐衝撃性改良剤をそれぞれ０．１質量％未満含むことを特徴とする強化組成物。
【請求項２】
前記ポリフタルアミドおよび前記ポリ（フェニレンエーテル）の存在量は、前記組成物の合計質量に対して、それぞれ３０〜７０質量％および１０〜３０質量％である請求項１に記載の強化組成物。
【請求項３】
前記ポリフタルアミドの融点は２９０℃超であり、ガラス転移温度は８０℃以上である請求項１または２に記載の強化組成物。
【請求項４】
前記組成物は、添加された脂肪族ポリアミドを実質的に含まない請求項１乃至３のいずれか１項に記載の強化組成物。
【請求項５】
前記ガラス繊維の平均径は８〜１６μｍである請求項１乃至４のいずれか１項に記載の強化組成物。
【請求項６】
前記ガラス繊維の平均長は２．８〜３．６ｍｍである請求項１乃至５のいずれか１項に記載の強化組成物。
【請求項７】
前記ポリ（フェニレンエーテル）は、２，６−ジメチル−１，４−フェニレンエーテル単位を含む請求項１乃至６のいずれか１項に記載の強化組成物。
【請求項８】
前記ポリフタルアミドは、（ａ）式（Ｉ）
【化１】
2016509121.tif 000026
（式中、Ｑ１は１，６−ヘキシル基であり、繰り返し単位の芳香族部分はテレフタル酸由来である）の単位を６０〜７０モル％と、（ｂ）Ｑ１が１，６−ヘキシル基であり、繰り返し単位の芳香族部分がイソフタル酸由来である式（Ｉ）の単位を２０〜３０モル％と、（ｃ）式（ＩＩ）
【化２】
2016509121.tif 000027
（式中、Ｑ２は１，４−ブチル基であり、Ｑ３は１，６−ヘキシル基である）の単位を５〜１５モル％と、を含む請求項１乃至７のいずれか１項に記載の強化組成物。
【請求項９】
前記官能化剤は、無水マレイン酸、フマル酸またはクエン酸を含む請求項１乃至８のいずれか１項に記載の強化組成物。
【請求項１０】
前記官能化剤はクエン酸である請求項１乃至９のいずれか１項に記載の強化組成物。
【請求項１１】
前記クエン酸の使用量は、前記組成物の合計質量に対して０．２〜０．９質量％である請求項１乃至１０のいずれか１項に記載の強化組成物。
【請求項１２】
さらに黒色顔料を含む請求項１乃至１１のいずれか１項に記載の強化組成物。
【請求項１３】
前記黒色顔料はカーボンブラックであり、その存在量は、前記組成物の合計質量に対して０．５質量％以下である請求項１２に記載の強化組成物。
【請求項１４】
強化組成物であって、その合計質量に対して、（ａ）式（Ｉ）
【化３】
2016509121.tif 000028
（式中、Ｑ１は１，６−ヘキシル基であり、繰り返し単位の芳香族部分はテレフタル酸由来である）の単位を６０〜７０モル％と、（ｂ）Ｑ１が１，６−ヘキシル基であり、繰り返し単位の芳香族部分がイソフタル酸由来である式（Ｉ）の単位を２０〜３０モル％と、（ｃ）式（ＩＩ）
【化４】
2016509121.tif 000029
（式中、Ｑ２は１，４−ブチル基であり、Ｑ３は１，６−ヘキシル基である）の単位を５〜１５モル％と、を含むポリフタルアミドと、２，６−ジメチル−１，４−フェニレンエーテル単位を含むポリ（フェニレンエーテル）と、の相溶化ブレンドであって、比が１．５：１〜７．０：１の前記ポリフタルアミドとポリ（フェニレンエーテル）および０．２〜０．９質量％のクエン酸の混合物から形成された相溶化ブレンドを５５〜８０質量％と；ナイロンガラス繊維を２０〜４５質量％と、を含み、ホスフィネートと耐衝撃性改良剤をそれぞれ０．１質量％未満含むことを特徴とする強化組成物。
【請求項１５】
前記ポリフタルアミドおよび前記ポリ（フェニレンエーテル）の存在量は、前記組成物の合計質量に対して、それぞれ３０〜７０質量％および１０〜３０質量％である請求項１４に記載の強化組成物。
【請求項１６】
前記ポリフタルアミドの融点は２９０℃超であり、ガラス転移温度は８０℃以上である請求項１４または１５に記載の強化組成物。
【請求項１７】
前記組成物は、添加された脂肪族ポリアミドを実質的に含まない請求項１４乃至１６のいずれか１項に記載の強化組成物。
【請求項１８】
前記ガラス繊維の平均径は８〜１６μｍである請求項１４乃至１７のいずれか１項に記載の強化組成物。
【請求項１９】
前記ガラス繊維の平均長は２．８〜３．６ｍｍである請求項１４乃至１８のいずれか１項に記載の強化組成物。
【請求項２０】
さらに黒色顔料を含む請求項１４乃至１９のいずれか１項に記載の強化組成物。
【請求項２１】
前記黒色顔料はカーボンブラックであり、その存在量は、前記組成物の合計質量に対して０．５質量％以下である請求項２０に記載の強化組成物。
【請求項２２】
請求項１乃至１３のいずれか１項に記載の強化組成物を含有することを特徴とする物品。
【請求項２３】
エンジン冷却部品、エンジン流体取り扱い部品、ホース、ポンプ、マニホールド、ターボアウトレットおよび流量計から構成される群から選択される請求項２２に記載の物品。
【請求項２４】
請求項１４乃至２１のいずれか１項に記載の強化組成物を含有することを特徴とする物品。
【請求項２５】
エンジン冷却部品、エンジン流体取り扱い部品、ホース、ポンプ、マニホールド、ターボアウトレットおよび流量計から構成される群から選択される請求項２４に記載の物品。
【発明の詳細な説明】
【背景技術】
【０００１】
本出願は、ポリフタルアミド／ポリ（フェニレンエーテル）ブレンドに関し、より具体的には強化ポリフタルアミド／ポリ（フェニレンエーテル）ブレンドに関する。
【０００２】
ガラス充填ポリ（フェニレンエーテル）／ポリアミド６６（ＧＦ−ＰＰＥ／ＰＡ６６）ブレンドは、長い間、送水ポンプや水道メーターなどの用途に使用されてきた。ＰＰＥ／ＰＡ６６ブレンドの形態は、ＰＰＥ粒子が分散相（島として）であり、ＰＡ６６が連続相（海として）である「島−海」として定義できる。その結果、ＰＰＥ／ＰＡ６６ブレンドは、業界では、高耐熱性、良好な寸法安定性、低反りとたるみ、および低吸水性などの優れた性能を有する改質ナイロンとして一般に評価されている。しかし、ＰＡ６６の固有の性質により、ＰＰＥ／ＰＡ６６ブレンドは、ナイロンマトリックス中の含水率の増加に伴って、曲げ弾性率や引張強度の低下などの水分由来の特性変化を起こし易い。水の浄化を高温で行う場合およびまたは塩素などの腐食性化学物質を添加して行う場合、純粋ＧＦ  ＰＡ６６とＧＦ  ＰＰＥ／ＰＡ６６ブレンドは、重大なナイロン加水分解によって初期の部分欠陥が生じ得る。
【０００３】
当分野では、高温での加水分解安定性が改善された強化ポリアミド（ナイロン）ブレンドが不断に求められている。
【発明の概要】
【０００４】
上記およびその他の欠点は、強化組成物であって、その合計質量に対して、比が１．５：１〜７．０：１のポリフタルアミドとポリ（フェニレンエーテル）および相溶化に十分な量の官能化剤の混合物から形成されたポリフタルアミドとポリ（フェニレンエーテル）との相溶化ブレンドを５５〜８０質量％と；ナイロンガラス繊維を２０〜４５質量％と、を含み、ホスフィネートと耐衝撃性改良剤をそれぞれ０．１質量％未満含む強化組成物によって緩和される。
【０００５】
別の実施形態では、強化組成物は、その合計質量に対して、（ａ）式（Ｉ）
【化１】
2016509121.tif 000002
（式中、Ｑ１は１，６−ヘキシル基であり、繰り返し単位の芳香族部分はテレフタル酸由来である）の単位を６０〜７０モル％と、（ｂ）Ｑ１が１，６−ヘキシル基であり、繰り返し単位の芳香族部分がイソフタル酸由来である式（Ｉ）の単位を２０〜３０モル％と、（ｃ）式（ＩＩ）
【化２】
2016509121.tif 000003
（式中、Ｑ２は１，４−ブチル基であり、Ｑ３は１，６−ヘキシル基である）の単位を５〜１５モル％と、を含むポリフタルアミドと、２，６−ジメチル−１，４−フェニレンエーテル単位を含むポリ（フェニレンエーテル）と、の相溶化ブレンドであって、比が１．５：１〜７．０：１の前記ポリフタルアミドとポリ（フェニレンエーテル）および０．２〜０．９質量％のクエン酸の混合物から形成された相溶化ブレンドを５５〜８０質量％と；ナイロンガラス繊維を２０〜４５質量％と、を含み、ホスフィネートと耐衝撃性改良剤をそれぞれ０．１質量％未満含む。
【０００６】
別の実施形態では、物品は、組成物の合計質量に対して、比が１．５：１〜７．０：１のポリフタルアミドとポリ（フェニレンエーテル）および相溶化に十分な量の官能化剤の混合物から形成されたポリフタルアミドとポリ（フェニレンエーテル）との相溶化ブレンドを５５〜８０質量％と；ナイロンガラス繊維を２０〜４５質量％と、を含み、ホスフィネートと耐衝撃性改良剤をそれぞれ０．１質量％未満含む強化組成物を含有する。
【０００７】
別の実施形態では、物品は、組成物の合計質量に対して、（ａ）式（Ｉ）
【化３】
2016509121.tif 000004
（式中、Ｑ１は１，６−ヘキシル基であり、繰り返し単位の芳香族部分はテレフタル酸由来である）の単位を６０〜７０モル％と、（ｂ）Ｑ１が１，６−ヘキシル基であり、繰り返し単位の芳香族部分がイソフタル酸由来である式（Ｉ）の単位を２０〜３０モル％と、（ｃ）式（ＩＩ）
【化４】
2016509121.tif 000005
（式中、Ｑ２は１，４−ブチル基であり、Ｑ３は１，６−ヘキシル基である）の単位を５〜１５モル％と、を含むポリフタルアミドと、２，６−ジメチル−１，４−フェニレンエーテル単位を含むポリ（フェニレンエーテル）と、の相溶化ブレンドであって、比が１．５：１〜７．０：１の前記ポリフタルアミドとポリ（フェニレンエーテル）および０．２〜０．９質量％のクエン酸の混合物から形成された相溶化ブレンドを５５〜８０質量％と；ナイロンガラス繊維を２０〜４５質量％と、を含み、ホスフィネートと耐衝撃性改良剤をそれぞれ０．１質量％未満含む。
【０００８】
本明細書では、該強化組成物の製造方法も開示される。
【発明を実施するための形態】
【０００９】
ポリフタルアミド（ＰＰＡ）は、典型的には、融点が２９０℃超、ガラス転移温度が８０℃超の半芳香族・高温ナイロンである。ＰＰＡは、一般にポリアミド６Ｔ系である。しかしながら、ポリアミド６Ｔの融点は３７０℃であり、従って、加工およびまたはポリフェニレンエーテル（ＰＰＥ）などの他のポリマーとのブレンドが困難である。ＰＰＡは一般に、溶融流動性、融点およびガラス転移温度などの特性を制御するために、種々の比のポリアミド６Ｔ、ポリアミド６Ｉおよびポリアミド６／６を有するコポリマーである。ＰＰＡは、５５質量％以上の量の芳香族繰り返し単位を含むという点で、高温ナイロン（ＨＴＮ）とは異なる。ガラス転移温度と融点は、ＰＰＡの芳香族含有量を示す。
【００１０】
強化ＰＰＡの加水分解安定性は、強化ＰＡ６６より優れている。しかしながら、本明細書に記載の強化ＰＰＥ／ＰＰＡブレンドの加水分解安定性が、強化ＰＰＡより優れていることは驚きであった。
【００１１】
一部の実施形態では、本明細書に記載の組成物は、添加された脂肪族ポリアミドを実質的に含まなくてもよい。添加された脂肪族ポリアミドを実質的に含まないとは、組成物の合計質量に対して、その含有量が２質量％以下であり、具体的には１質量％以下であり、より具体的には０．５質量％以下であると定義される。添加された脂肪族ポリアミドとは、ポリフタルアミドにさらに添加された脂肪族ポリアミドとして定義される。ポリフタルアミドが、その合成から得られた残留脂肪族ポリアミドを含み得ることは理解される。脂肪族ポリアミドは、芳香族部分を含む繰り返し単位を有さない点で、ポリフタルアミドとは識別される。脂肪族ポリアミドは、ホモポリマーとコポリマーの両方を含む。
【００１２】
ポリフタルアミドは、式（Ｉ）の繰り返し単位を含む：
【化５】
2016509121.tif 000006
式中、Ｑ１は、それぞれ独立にＣ４−８分枝鎖または非分枝鎖脂環式アルキル基である。一部の実施形態では、Ｑ１は、それぞれ独立に１，６−ヘキシル基である。ポリアミド樹脂は一般に、カルボン酸とアミンとの縮合生成物であるアミド基（−Ｃ（Ｏ）ＮＨ−）の存在によって特徴付けられる。ポリフタルアミドは、テレフタル酸とアミンの縮合生成物、またはイソフタル酸とアミンの縮合生成物、あるいはテレフタル酸、イソフタル酸およびアミンの組み合わせである。２種以上のジアミンを用いる場合、得られるポリマーの融点などの物性の一部は、その比に影響され得る。２種以上の酸を用いる場合、得られるポリマーの物性の一部は、その比によって同様に影響され得る。ジアミンとジカルボン酸の比は、いずれかを過剰量として末端基官能性を決定し得るが、典型的には等モルである。また、該反応では、連鎖停止剤として機能し、また、少なくとも一部の末端基官能性を決定するモノアミンとモノカルボン酸がさらに含まれていてもよい。一部の実施形態では、アミン末端基含量が約３０ミリ当量／ｇ（ｍｅｑ／ｇ）以上、より具体的には約４０ｍｅｑ／ｇ以上であることが好ましい。
【００１３】
一部の実施形態では、該ポリフタルアミドは、式（Ｉ）の単位と式（ＩＩ）の単位を含むブロックコポリマーまたはランダムコポリマーである：
【化６】
2016509121.tif 000007
式中、Ｑ２とＱ３は、それぞれ独立にＣ４−１２分枝鎖または非分枝鎖脂環式アルキル基である。Ｑ２とＱ３は、同じ脂環式アルキル基であっても異なる脂環式アルキル基であってもよい。
【００１４】
ポリフタルアミドのガラス転移温度（Ｔｇ）は、８０℃以上であり、あるいは１００℃以上であり、あるいは１２０℃以上である。また、ポリフタルアミドの融点（Ｔｍ）は２９０〜３３０℃である。この範囲内で、Ｔｍは３００℃以上であってもよい。また、この範囲内で、Ｔｍは３２５℃以下であってもよい。
【００１５】
ポリフタルアミドの存在量は、組成物の合計質量に対して３０〜７０質量％である。この範囲内で、ポリフタルアミドの量は、３５質量％以上であってもよく、より具体的には４０質量％以上であってもよい。また、この範囲内で、ポリフタルアミドの量は、６０質量％以下であってもよく、より具体的には５５質量％以下であってもよい。
【００１６】
該組成物は、ポリフタルアミドに加えて、ポリ（フェニレンエーテル）を含む。ポリ（フェニレンエーテル）は、式（ＩＩＩ）の繰り返し構造単位を含む：
【化７】
2016509121.tif 000008
式中、それぞれの構造単位に対して、Ｚ１は、それぞれ独立にハロゲン、ヒドロカルビル基が第三級ヒドロカルビルではない未置換または置換Ｃ１−Ｃ１２ヒドロカルビル、Ｃ１−Ｃ１２ヒドロカルビルチオ、Ｃ１−Ｃ１２ヒドロカルビルオキシ、あるいは少なくとも２つの炭素原子がハロゲン原子と酸素原子を分離しているＣ２−Ｃ１２ハロヒドロカルビルオキシであり；Ｚ２は、それぞれ独立に水素、ハロゲン、ヒドロカルビル基が第三級ヒドロカルビルではない未置換または置換Ｃ１−Ｃ１２ヒドロカルビル、Ｃ１−Ｃ１２ヒドロカルビルチオ、Ｃ１−Ｃ１２ヒドロカルビルオキシ、あるいは少なくとも２つの炭素原子がハロゲン原子と酸素原子を分離しているＣ２−Ｃ１２ハロヒドロカルビルオキシである。
【００１７】
本明細書での「ヒドロカルビル」は、単独であるいは別の用語の接頭辞、接尾辞またはフラグメントとして使用されたとしても、炭素と水素だけを含む残基を指す。該残基は、脂肪族または芳香族、直鎖、環式、二環式、分枝鎖、飽和あるいは不飽和であってもよい。それはまた、脂肪族、芳香族、直鎖、環式、二環式、分枝鎖、飽和および不飽和の炭化水素部分の組み合わせを含んでいてもよい。しかしながら、該ヒドロカルビル残基が「置換」として記載された場合、置換された残基の炭素員および水素員上にヘテロ原子を含み得る。このように、置換と具体的に記載された場合、該ヒドロカルビル残基には、ハロゲン原子、ニトロ基、シアノ基、カルボニル基、カルボン酸基、エステル基、アミノ基、アミド基、スルホニル基、スルホキシル基、スルホンアミド基、スルファモイル基、水酸基、アルコキシル基なども含まれ得、また、ヒドロカルビル残基の骨格内にヘテロ原子を含み得る。
【００１８】
該ポリ（フェニレンエーテル）は、典型的には該ヒドロキシ基のオルト位置に存在するアミノアルキル含有末端基を有する分子を含み得る。また、テトラメチルジフェノキノン（ＴＭＤＱ）副生成物が存在する反応混合物から典型的に得られるＴＭＤＱ末端基類が存在することも多い。
【００１９】
ポリ（フェニエンエーテル）は、ホモポリマー、コポリマー、グラフトコポリマー、イオノマー、ブロックコポリマー、あるいはこれらの２つ以上を含む組合せの形態であってもよい。ポリ（フェニレンエーテル）は、任意に２，３，６−トリメチル−１，４−フェニレンエーテル単位と組み合わせられた２，６−ジメチル−１，４−フェニレンエーテル単位を含むポリフェニレンエーテルを含有する。
【００２０】
ポリ（フェニレンエーテル）は、２，６−キシレノールおよびまたは２，３，６−トリメチルフェノールなどのモノヒドロキシ芳香族化合物（類）の酸化カップリングで調製できる。こうしたカップリングでは、一般に触媒系が用いられ；それらの触媒系には、第２級アミン、第３級アミン、ハロゲン化物またはこれらのものの２つ以上の組合せなどの種々の他材料と通常は組み合わせられた、銅、マンガンまたはコバルト化合物などの重金属化合物（類）が含まれ得る。
【００２１】
ポリ（フェニレンエーテル）の一部は、以下に記載の多官能性化合物（官能化剤）で官能化されてもよい。ポリ（フェニレンエーテル）は、組成物の製造前に官能化されてもよく、あるいは組成物製造の一部として官能化されてもよい。さらに、官能化前にポリ（フェニレンエーテル）を押出して、例えばペレットに形成してもよい。また、ポリ（フェニレンエーテル）を、官能化の妨げとならない他の添加剤と溶融混合することもできる。このタイプの典型的な添加剤としては、流動促進剤などが挙げられる。
【００２２】
一部の実施形態では、ポリ（フェニレンエーテル）は、その合計質量に対して０．１質量％〜９０質量％の、官能化剤から誘導された構造単位を含んでいてもよい。この範囲内で、ポリ（フェニレンエーテル）は、その合計質量に対して、８０質量％以下の、より具体的には７０質量％以下の、官能化剤から誘導された構造単位を含んでいてもよい。
【００２３】
ポリ（フェニレンエーテル）の数平均分子量および質量平均分子量は、単分散ポリスチレン標準、４０℃のスチレンジビニルベンゼンゲル、濃度がクロロホルム１ｍＬ中１ｍｇのサンプルを用いたゲル透過クロマトグラフィで測定して、それぞれ３，０００〜４０，０００ｇ／ｍｏｌおよび５，０００〜８０，０００ｇ／ｍｏｌであってもよい。ポリ（フェニレンエーテル）またはポリ（フェニレンエーテル）類の組み合わせの初期固有粘度は、２５℃のクロロホルム中で測定して、０．１〜０．６０ｄＬ／ｇである。初期固有粘度は、組成物の他の成分との溶融混合前のポリ（フェニレンエーテル）の固有粘度として定義され、最終固有粘度は、組成物の他の成分との溶融混合後のポリ（フェニレンエーテル）の固有粘度として定義される。当業者には理解されるように、ポリ（フェニレンエーテル）の粘度は、溶融混合後は最大３０％高くなり得る。この増加パーセントは、（最終固有粘度−初期固有粘度）／初期固有粘度で求められる。２つの初期固有粘度が使用される場合、その正確な比率の決定は、使用されるポリ（フェニレンエーテル）の正確な固有粘度と所望の最終の物性とにある程度依存するであろう。
【００２４】
ポリ（フェニレンエーテル）の存在量は、組成物の合計質量に対して１０〜３０質量％である。この範囲内で、ポリ（フェニレンエーテル）の存在量は、１５質量％以上であってもよく、より具体的には１８質量％以上であってもよい。また、この範囲内で、ポリ（フェニレンエーテル）の存在量は、２５質量％以下であってもよく、より具体的には２０質量％以下であってもよい。
【００２５】
該相溶化ポリフタルアミド／ポリ（フェニレンエーテル）ブレンドは、官能化剤を用いて形成される。本明細書での「官能化剤」は、ポリ（フェニレンエーテル）、ポリアミド樹脂あるいはその両方と相互作用する多官能性化合物を指す。この相互作用は、化学的なもの（例えばグラフト化など）およびまたは物理的なもの（例えば分散相の表面特性に影響を与えるなど）であってもよい。いずれの場合でも、得られる相溶化ポリフタルアミド／ポリ（フェニレンエーテル）組成物は、特に衝撃強度、モールドニットライン強度およびまたは伸びが向上することによって証明されるように、相溶性が向上していると思われる。本明細書での「相溶化ポリフタルアミド／ポリ（フェニレンエーテル）ブレンド」は、官能化剤と物理的およびまたは化学的に相溶化した組成物を指す。
【００２６】
該官能化剤は、２つのタイプのうちのいずれかの多官能性化合物を含む。第１のタイプは、分子中に、（ａ）炭素−炭素二重結合と、（ｂ）少なくとも１つのカルボン酸、無水物基、エポキシ基、イミド基、アミド基、エステル基またはこれらの官能的等価物と、の両方を有する。そうした多官能性化合物の例としては、マレイン酸；無水マレイン酸；フマル酸；マレインヒドラジド；ジクロロ無水マレイン酸；および不飽和ジカルボン酸（例えば、アクリル酸、ブテン酸、メタクリル酸、ｔ−エチルアクリル酸、ペンテン酸）が挙げられる。一部の実施形態では、官能化剤は、無水マレイン酸およびまたはフマル酸を含む。
【００２７】
第２のタイプの多官能性官能化剤化合物は、（ａ）式（ＯＲ）（Ｒは、水素、アルキル基、アリール基、アシル基またはカルボニルジオキシ基）で表される基と、（ｂ）それぞれが同じであっても異なっていてもよく、カルボン酸、酸ハロゲン化物、無水物、酸ハロゲン化無水物、エステル、オルトエステル、アミド、イミド、アミノおよびこれらの塩類から選択された少なくとも２つの基と、の両方を有することで特徴付けられる。このタイプの典型的な官能化剤は、式（ＩＶ）で表される酸アミド、脂肪族ポリカルボン酸および酸性エステルである：
【化８】
2016509121.tif 000009
式中、Ｒは、Ｃ２−２０の、より具体的にはＣ２−１０の直鎖または分枝鎖飽和脂肪族炭化水素であり；ＲＩは、水素、あるいはＣ１−１０の、より具体的にはＣ１−６の、さらにより具体的にはＣ１−４のアルキル基、アリール基、アシル基またはカルボニルジオキシ基であり；ＲＩＩは、それぞれ独立に水素、あるいは、Ｃ１−２０の、より具体的にはＣ１−１０のアルキル基またはアリール基であり；ＲＩＩＩおよびＲＩＶは、それぞれ独立に水素、あるいはＣ１−１０の、より具体的にはＣ１−６の、さらにより具体的にはＣ１−４のアルキル基またはアリール基であり；ｍは１であり；（ｎ＋ｓ）は２以上であり、より具体的には２または３であり；ｎとｓは、それぞれ０以上であり；（ＯＲＩ）は、α−またはβ−カルボニル基であり、少なくとも２つのカルボニル基は、２〜６個の炭素原子で分離されている。ＲＩ、ＲＩＩ、ＲＩＩＩおよびＲＩＶのそれぞれの炭素原子数が６個未満の場合、これらはアリール基ではあり得ないことは明らかである。
【００２８】
好適なポリカルボン酸としては、例えば、種々の市販形態（例えば、無水物酸や水和物酸など）を含むクエン酸、リンゴ酸、アガリシン酸；およびこれらの１つまたは複数を含む組み合わせが挙げられる。一部の実施形態では、該官能化剤はクエン酸を含む。ここで有用なエステルの具体的なものとしては、例えばアセチルシトレート、モノ−およびまたはジステアリルシトレートなどが挙げられる。ここで有用な好適なアミドとしては、例えば、Ｎ，Ｎ’−ジチルクエン酸アミド、Ｎ−フェニルクエン酸アミド、Ｎ−ドデシルクエン酸アミド、Ｎ，Ｎ’−ジドデシルクエン酸アミドおよびＮ−ドデシルリンゴ酸が挙げられる。誘導体としては、これらの塩（アミンとの塩、アルカリ塩およびアルカリ金属塩を含む）が挙げられる。好適な塩の典型的なものとしては、リンゴ酸カルシウム、クエン酸カルシウム、リンゴ酸カリウムおよびクエン酸カリウムが挙げられる。
【００２９】
前述の官能化剤を融液ブレンドに直接添加してもよく、あるいはポリ（フェニレンエーテル）およびポリアミドのいずれかまたは両方と事前反応させてもよい。一部の実施形態では、官能化剤の少なくとも一部は、融液または好適な溶媒中の溶液のいずれかで、ポリ（フェニレンエーテル）の全量または一部と事前反応される。こうした事前反応によって官能化剤がポリマーと反応して、ポリ（フェニレンエーテル）を官能化すると考えられる。例えば、ポリ（フェニレンエーテル）を無水マレイン酸、フマル酸およびまたはクエン酸と事前反応させて、無水物およびまたは、非官能化ポリ（フェニレンエーテル）と比較してポリアミドとの相溶性が改善された酸官能化ポリ（フェニレンエーテル）を形成してもよい。
【００３０】
使用する官能化剤の量は、選択された特定の官能化剤と、それが添加される特定のポリマー系と、に依存するであろう。
【００３１】
一部の実施形態では、官能化剤の使用量は、組成物の合計質量に対して０．０５〜２．０質量％である。この範囲内で、官能化剤の量は、０．１質量％以上であってもよく、より具体的には０．２質量％以上であってもよく、さらにより具体的には０．５質量％以上であってもよい。また、この範囲内で、官能化剤の量は、１．７５質量％以下であってもよく、より具体的には１．５質量％以下であってもよく、さらにより具体的には０．９質量％以下であってもよい。
【００３２】
該組成物はナイロンガラス繊維を含む。ナイロンガラス繊維は、当分野では一般に知られているように、ポリアミドとの接着および分散を向上させるために、シランで表面処理されたガラス繊維として定義される。ガラス繊維の平均長は２．８〜３．６ｍｍであってもよい。ガラス繊維の平均径は８〜１６μｍであってもよい。
【００３３】
ナイロンガラス繊維の組み込み量は、組成物の合計質量に対して２０〜４５質量％である。この範囲内で、補強充填剤の量は、２５質量％以上であってもよく、より具体的には２８質量％以上であってもよい。また、この範囲内で、補強充填剤の量は、４０質量％以下であってもよく、より具体的には３７質量％以下であってもよい。
【００３４】
該組成物は任意に、熱可塑性分野で既知の１種または複数種の他の添加剤をさらに含んでいてもよい。有用な添加剤としては、例えば、安定剤、離型剤、加工助剤、液滴抑制剤、成核剤、染料、顔料、着色剤、結晶化核剤、金属塩、酸化防止剤、帯電防止剤、可塑剤、潤滑剤、発泡剤、金属不活性化剤、ブロッキング防止剤、ナノクレイ、香料（香料カプセル化ポリマーを含む）など、およびこれらの組み合わせが挙げられる。添加剤は、組成物の所望の性能と物性を許容できないほど低下させない量で添加されてもよい。こうした量は、当業者であれば、過度な実験なしに決定できる。添加剤の合計量は、一般に、組成物の合計質量に対して５質量％以下であろう。
【００３５】
一実施形態では、該組成物は黒色顔料を含む。一実施形態では、黒色顔料は、組成物の合計質量に対して０．５質量％以下のカーボンブラックを含む。
【００３６】
該組成物は任意に、本明細書で必要なものとして教示されたポリマー以外のいずれのポリマーを含まなくてもよい。
【００３７】
組成物の特定の実施形態を表１に示す。
【表１】
2016509121.tif 000010
【００３８】
該組成物は、混錬機、押出機、ミキサーなどを用いたバッチ技術または連続技術を含む種々の技術を用いて調製できる。組成物は、例えば、二軸押出機を用いた溶融ブレンドとして形成できる。一部の実施形態では、少なくとも一部の成分は、遂次的に添加される。例えば、ポリ（フェニレンエーテル）と官能化剤は、押出機の供給口またはそれに隣接する供給部で添加してもよく、ポリフタルアミドは、後続の下流側の供給部で添加してもよい。官能化ポリ（フェニレンエーテル）を使用する場合、それは、押出機の供給口またはそれに隣接する供給部で添加してもよく、ポリフタルアミドは、後続の下流側の供給部で添加してもよい。第２の遂次的添加前に、押出機に真空システムを適用して十分な真空を生成し、未反応の官能化剤と他の任意の揮発性材料の残留濃度を低減させてもよい。代替の実施形態では、成分の遂次的添加を複数の押出により行ってもよい。ポリ（フェニレンエーテル）や官能化剤などの選択された成分を事前押出してペレット化混合物を生成することにより、組成物を製造してもよい。その後、第２の押出を行って、事前押出しされた成分と残りの成分とを混合してもよい。押出機は、二葉または三葉の二軸押出機であってもよい。
【００３９】
該組成物を用いて、ホース、ポンプ、マニホールド、ターボアウトレットおよび流量計などのエンジン流体取り扱い部品やエンジン冷却部品などの物品を製造できる。
【００４０】
実施形態１：強化組成物であって、その合計質量に対して、比が１．５：１〜７．０：１のポリフタルアミドとポリ（フェニレンエーテル）および相溶化に十分な量の官能化剤の混合物から形成されたポリフタルアミドとポリ（フェニレンエーテル）との相溶化ブレンドを５５〜８０質量％と；ナイロンガラス繊維を２０〜４５質量％と、を含み、ホスフィネートと耐衝撃性改良剤をそれぞれ０．１質量％未満含む強化組成物。
【００４１】
実施形態２：前記ポリフタルアミドおよび前記ポリ（フェニレンエーテル）の存在量は、前記組成物の合計質量に対して、それぞれ３０〜７０質量％および１０〜３０質量％である実施形態１に記載の強化組成物。
【００４２】
実施形態３：前記ポリフタルアミドの融点は２９０℃超であり、ガラス転移温度は８０℃以上である実施形態１または実施形態２に記載の強化組成物。
【００４３】
実施形態４：前記組成物は、添加された脂肪族ポリアミドを実質的に含まない実施形態１乃至実施形態３のいずれかに記載の強化組成物。
【００４４】
実施形態５：前記ガラス繊維の平均径は８〜１６μｍである実施形態１乃至実施形態４のいずれかに記載の強化組成物。
【００４５】
実施形態６：前記ガラス繊維の平均長は２．８〜３．６ｍｍである実施形態１乃至実施形態５のいずれかに記載の強化組成物。
【００４６】
実施形態７：前記ポリ（フェニレンエーテル）は、２，６−ジメチル−１，４−フェニレンエーテル単位を含む実施形態１乃至実施形態６のいずれかに記載の強化組成物。
【００４７】
実施形態８：前記ポリフタルアミドは、（ａ）式（Ｉ）
【化９】
2016509121.tif 000011
（式中、Ｑ１は１，６−ヘキシル基であり、繰り返し単位の芳香族部分はテレフタル酸由来である）の単位を６０〜７０モル％と、（ｂ）Ｑ１が１，６−ヘキシル基であり、繰り返し単位の芳香族部分がイソフタル酸由来である式（Ｉ）の単位を２０〜３０モル％と、（ｃ）式（ＩＩ）
【化１０】
2016509121.tif 000012
（式中、Ｑ２は１，４−ブチル基であり、Ｑ３は１，６−ヘキシル基である）の単位を５〜１５モル％と、を含む実施形態１乃至実施形態７のいずれかに記載の強化組成物。
【００４８】
実施形態９：前記官能化剤は、無水マレイン酸、フマル酸またはクエン酸を含む実施形態１乃至実施形態８のいずれかに記載の強化組成物。
【００４９】
実施形態１０：前記官能化剤はクエン酸である実施形態１乃至実施形態９のいずれかに記載の強化組成物。
【００５０】
実施形態１１：前記クエン酸の使用量は、前記組成物の合計質量に対して０．２〜０．９質量％である実施形態１乃至実施形態１０のいずれかに記載の強化組成物。
【００５１】
実施形態１２：さらに黒色顔料を含む実施形態１乃至実施形態１１のいずれかに記載の強化組成物。
【００５２】
実施形態１３：前記黒色顔料はカーボンブラックであり、その存在量は、前記組成物の合計質量に対して０．５質量％以下である実施形態１２に記載の強化組成物。
【００５３】
実施形態１４：強化組成物であって、その合計質量に対して、（ａ）式（Ｉ）
【化１１】
2016509121.tif 000013
（式中、Ｑ１は１，６−ヘキシル基であり、繰り返し単位の芳香族部分はテレフタル酸由来である）の単位を６０〜７０モル％と、（ｂ）Ｑ１が１，６−ヘキシル基であり、繰り返し単位の芳香族部分がイソフタル酸由来である式（Ｉ）の単位を２０〜３０モル％と、（ｃ）式（ＩＩ）
【化１２】
2016509121.tif 000014
（式中、Ｑ２は１，４−ブチル基であり、Ｑ３は１，６−ヘキシル基である）の単位を５〜１５モル％と、を含むポリフタルアミドと、２，６−ジメチル−１，４−フェニレンエーテル単位を含むポリ（フェニレンエーテル）と、の相溶化ブレンドであって、比が１．５：１〜７．０：１の前記ポリフタルアミドとポリ（フェニレンエーテル）および０．２〜０．９質量％のクエン酸の混合物から形成された相溶化ブレンドを５５〜８０質量％と；ナイロンガラス繊維を２０〜４５質量％と、を含み、ホスフィネートと耐衝撃性改良剤をそれぞれ０．１質量％未満含む強化組成物。
【００５４】
実施形態１５：前記ポリフタルアミドおよび前記ポリ（フェニレンエーテル）の存在量は、前記組成物の合計質量に対して、それぞれ３０〜７０質量％および１０〜３０質量％である実施形態１４に記載の組成物。
【００５５】
実施形態１６：前記ポリフタルアミドの融点は２９０℃超であり、ガラス転移温度は８０℃以上である実施形態１４または実施形態１５に記載の強化組成物。
【００５６】
実施形態１７：前記組成物は、添加された脂肪族ポリアミドを実質的に含まない実施形態１４乃至実施形態１６のいずれかに記載の強化組成物。
【００５７】
実施形態１８：前記ガラス繊維の平均径は８〜１６μｍである実施形態１４乃至実施形態１７のいずれかに記載の強化組成物。
【００５８】
実施形態１９：前記ガラス繊維の平均長は２．８〜３．６ｍｍである実施形態１４乃至実施形態１８のいずれかに記載の強化組成物。
【００５９】
実施形態２０：さらに黒色顔料を含む実施形態１４乃至実施形態１９のいずれかに記載の強化組成物。
【００６０】
実施形態２１：前記黒色顔料はカーボンブラックであり、その存在量は、前記組成物の合計質量に対して、０．５質量％以下である実施形態２０に記載の強化組成物。
【００６１】
実施形態２２：強化組成物であって、その合計質量に対して、比が１．５：１〜７．０：１のポリフタルアミドとポリ（フェニレンエーテル）および相溶化に十分な量の官能化剤の混合物から形成されたポリフタルアミドとポリ（フェニレンエーテル）との相溶化ブレンドを５５〜８０質量％と；ナイロンガラス繊維を２０〜４５質量％と、を含み、ホスフィネートと耐衝撃性改良剤をそれぞれ０．１質量％未満含む強化組成物を含有する物品。
【００６２】
実施形態２３：前記ポリフタルアミドおよび前記ポリ（フェニレンエーテル）の存在量は、前記組成物の合計質量に対して、それぞれ３０〜７０質量％および１０〜３０質量％である実施形態２２に記載の物品。
【００６３】
実施形態２４：前記ポリフタルアミドの融点は２９０℃超であり、ガラス転移温度は８０℃以上である実施形態２２または実施形態２３に記載の物品。
【００６４】
実施形態２５：前記組成物は、添加された脂肪族ポリアミドを実質的に含まない実施形態２２乃至実施形態２４のいずれかに記載の物品。
【００６５】
実施形態２６：前記ガラス繊維の平均径は８〜１６μｍである実施形態２２乃至実施形態２５のいずれかに記載の物品。
【００６６】
実施形態２７：前記ガラス繊維の平均長は２．８〜３．６ｍｍである実施形態２２乃至実施形態２６のいずれかに記載の物品。
【００６７】
実施形態２８：前記ポリ（フェニレンエーテル）は、２，６−ジメチル−１，４−フェニレンエーテル単位を含む実施形態２２乃至実施形態２７のいずれかに記載の物品。
【００６８】
実施形態２９：前記ポリフタルアミドは、（ａ）式（Ｉ）
【化１３】
2016509121.tif 000015
（式中、Ｑ１は１，６−ヘキシル基であり、繰り返し単位の芳香族部分はテレフタル酸由来である）の単位を６０〜７０モル％と、（ｂ）Ｑ１が１，６−ヘキシル基であり、繰り返し単位の芳香族部分がイソフタル酸由来である式（Ｉ）の単位を２０〜３０モル％と、（ｃ）式（ＩＩ）
【化１４】
2016509121.tif 000016
（式中、Ｑ２は１，４−ブチル基であり、Ｑ３は１，６−ヘキシル基である）の単位を５〜１５モル％と、を含む実施形態２２乃至実施形態２８のいずれかに記載の物品。
【００６９】
実施形態３０：前記官能化剤は、無水マレイン酸、フマル酸またはクエン酸を含む実施形態２２乃至実施形態２９のいずれかに記載の物品。
【００７０】
実施形態３１：前記官能化剤はクエン酸である実施形態２２乃至実施形態３０のいずれかに記載の物品。
【００７１】
実施形態３２：前記クエン酸の使用量は、前記組成物の合計質量に対して０．２〜０．９質量％である実施形態２２乃至実施形態３１のいずれかに記載の物品。
【００７２】
実施形態３３：前記組成物はさらに黒色顔料を含む実施形態２２乃至実施形態３２のいずれかに記載の物品。
【００７３】
実施形態３４：前記黒色顔料はカーボンブラックであり、その存在量は、前記組成物の合計質量に対して０．５質量％以下である実施形態３３に記載の物品。
【００７４】
実施形態３５：エンジン冷却部品、エンジン流体取り扱い部品、ホース、ポンプ、マニホールド、ターボアウトレットおよび流量計から構成される群から選択される実施形態２２乃至実施形態３４のいずれかに記載の物品。
【００７５】
実施形態３６：組成物の合計質量に対して、（ａ）式（Ｉ）
【化１５】
2016509121.tif 000017
（式中、Ｑ１は１，６−ヘキシル基であり、繰り返し単位の芳香族部分はテレフタル酸由来である）の単位を６０〜７０モル％と、（ｂ）Ｑ１が１，６−ヘキシル基であり、繰り返し単位の芳香族部分がイソフタル酸由来である式（Ｉ）の単位を２０〜３０モル％と、（ｃ）式（ＩＩ）
【化１６】
2016509121.tif 000018
（式中、Ｑ２は１，４−ブチル基であり、Ｑ３は１，６−ヘキシル基である）の単位を５〜１５モル％と、を含むポリフタルアミドと、２，６−ジメチル−１，４−フェニレンエーテル単位を含むポリ（フェニレンエーテル）と、の相溶化ブレンドであって、比が１．５：１〜７．０：１の前記ポリフタルアミドとポリ（フェニレンエーテル）および０．２〜０．９質量％のクエン酸の混合物から形成された相溶化ブレンドを５５〜８０質量％と；ナイロンガラス繊維を２０〜４５質量％と、を含み、ホスフィネートと耐衝撃性改良剤をそれぞれ０．１質量％未満含む物品。
【００７６】
実施形態３７：前記ポリフタルアミドおよび前記ポリ（フェニレンエーテル）の存在量は、前記組成物の合計質量に対して、それぞれ３０〜７０質量％および１０〜３０質量％である実施形態３６に記載の物品。
【００７７】
実施形態３８：前記ポリフタルアミドの融点は２９０℃超であり、ガラス転移温度は８０℃以上である実施形態３６または実施形態３７に記載の物品。
【００７８】
実施形態３９：前記組成物は、添加された脂肪族ポリアミドを実質的に含まない実施形態３６乃至実施形態３８のいずれかに記載の物品。
【００７９】
実施形態４０：前記ガラス繊維の平均径は８〜１６μｍである実施形態３６乃至実施形態３９のいずれかに記載の物品。
【００８０】
実施形態４１：前記ガラス繊維の平均長は２．８〜３．６ｍｍである実施形態３６乃至実施形態４０のいずれかに記載の物品。
【００８１】
実施形態４２：前記組成物はさらに黒色顔料を含む実施形態３６乃至実施形態４１のいずれかに記載の物品。
【００８２】
実施形態４３：前記黒色顔料はカーボンブラックであり、その存在量は、前記組成物の合計質量に対して０．５質量％以下である実施形態４２に記載の物品。
【００８３】
実施形態４４：エンジン冷却部品、エンジン流体取り扱い部品、ホース、ポンプ、マニホールド、ターボアウトレットおよび流量計から構成される群から選択される実施形態３６乃至実施形態４３のいずれかに記載の物品。
【実施例】
【００８４】
これらの実施例では、表２および以下の段落に記載の材料を使用した。
【表２】
2016509121.tif 000019
【００８５】
ポリフタルアミド（Ａｍｏｄｅｌ  Ａ−１００６Ｃ）は、それぞれ以下の量の３つの異なる繰り返し単位を含むコポリマーである：（ａ）Ｑ１が１，６−ヘキシル基であり、繰り返し単位の芳香族部分がテレフタル酸由来である式（Ｉ）の単位を６０〜７０モル％；（ｂ）Ｑ１が１，６−ヘキシル基であり、繰り返し単位の芳香族部分がイソフタル酸由来である式（Ｉ）の単位を２０〜３０モル％；および（ｃ）Ｑ２が１，４−ブチル基であり、Ｑ３が１，６−ヘキシル基である式（ＩＩ）の単位を５〜１５モル％。繰り返し単位の量と構造は、核磁気共鳴分光法を用いて決定した。
【００８６】
また、これらの実施例は、添加剤（Ｉｒｇａｎｏｘ  １０１０、ヨウ化カリウム、ヨウ化銅およびカーボンブラック）の組み合わせ０．７質量％も含んでいた。
【００８７】
これらの実施例は、ポリ（フェニレンエーテル）、クエン酸、添加剤、ポリフタルアミドまたはポリアミドを溶融混合して第１の溶融混合物を形成し、３０ｍｍＷｅｒｎｅｒ  Ｐｆｌｅｉｄｅｒ二軸押出機内で、マスターバッチとガラス繊維を該第１の溶融混合物と溶融混合して製造した。ポリアミド６６実施例での押出機は、バレル温度を２４９〜２８８℃、ダイ温度を２８８℃、スクリュー回転数を２４０ｒｐｍ、処理量を約１８ｋｇ／時に設定した。ポリフタルアミド実施例での押出機は、バレル温度を２６０〜３０７℃、ダイ温度を３４３℃、スクリュー回転数を２４０ｒｐｍ、処理量を約１８ｋｇ／時に設定した。組成物の成分量を表３に示す。ここで、量の単位は、組成物の合計質量に対する質量％である。
【表３】
2016509121.tif 000020
【００８８】
これらの組成物を成形し試験した。試験方法を表４に示す。組成物は、成形後、２３℃の水に１３日間浸漬後、および同水に３１日間浸漬後、の３条件後に試験した。２３℃の水に浸漬後の物性変化を表５に示す。
【表４】
2016509121.tif 000021
【表５】
2016509121.tif 000022
【００８９】
強化ＰＰＥ／ＰＰＡ実施例（実施例５および６）は、特に強化ＰＰＡ（実施例４）、強化ＰＡ６／６（実施例１）および強化ＰＰＥ／ＰＡ６６（実施例２および３）と比較して、水中浸漬後の破断応力の保持が著しく高かった。
【００９０】
また、これらの組成物について、初期および８０℃の水に２０週間浸漬後の破断応力についても試験した。結果（単位：ＭＰａ）を表６に示す。
【表６】
2016509121.tif 000023
【００９１】
強化ＰＰＥ／ＰＰＡ組成物（実施例６）は、強化ＰＰＥ／ＰＡ６６（実施例３）および強化ＰＰＡ（実施例４）と比較して、引張強度の保持がはるかに高かった。
【００９２】
実施例７〜１１を上記の方法で製造した。これらの組成物を表７に示す。実施例１〜６と同様に、これらの実施例は、添加剤（Ｉｒｇａｎｏｘ１０１０、ヨウ化カリウム、ヨウ化銅およびカーボンブラック）の組み合わせを０．７質量％含んでいた。
【表７】
2016509121.tif 000024
【００９３】
これらの組成物を成形し、ノッチ付アイゾット試験（試験方法は表４を参照）を行った。これらの組成物について、成形後および表８に示す時間の熱老化後に試験した。
【表８】
2016509121.tif 000025
【００９４】
高温での延長老化から分かるように、実施例９〜１１では、ノッチ付アイゾット衝撃強度保持率が比較実施例７〜８に比べてはるかに高い。
【００９５】
明細書と請求項では、多くの用語が言及されるが、それらは、以下の意味を有するように定義される。本明細書で用いられる、「第１の」「第２の」など、「一次の」「二次の」など、および「（ａ）」「（ｂ）」などの用語は、いかなる順序や量あるいは重要度を表すものではなく、ある成分と他の成分とを区別するために用いるものである。同じ成分あるいは特性に係る範囲はすべて終点を含むものであり、該終点は独立に組み合わせ可能である。明細書全体に亘る「一実施形態」、「別の実施形態」、「ある実施形態」、「一部の実施形態」などは、該実施形態に関連して記載された特定の要素（例えば、特徴、構造、特性およびまたは特質）が記載の少なくとも１つの実施形態に含まれることを意味し、他の実施形態には含まれていてもいなくてもよい。また、記載された要素（類）は種々の実施形態において任意の好適な方法で組み合わせられるものと理解されるべきである。単数表現は、文脈上明らかにそうでない場合以外は、複数も包含する。「任意な」または「任意に」は、続いて記載される事象あるいは状況が生じても生じなくてもよく、該記載には該事象が生じる場合と生じない場合を含むことを意味する。
【００９６】
本発明を典型的な実施形態で例証し説明したが、本発明の趣旨から逸脱することなく、任意の方法で種々の変更と置換が行えるので、示された詳細に限定されるようには意図されない。そのために、当業者には、わずか通常の実験により本明細書に開示の本発明の変更と均等物が思い浮かび得るが、こうした変更と均等物はすべて、添付の請求項で定義される本発明の趣旨と範囲内であると考えられる。本明細書に引用された特許および公表論文はすべて、参照により本明細書に援用される。
【手続補正書】
【提出日】平成27年10月27日(2015.10.27)
【手続補正１】
【補正対象書類名】特許請求の範囲
【補正対象項目名】全文
【補正方法】変更
【補正の内容】
【特許請求の範囲】
【請求項１】
強化組成物であって、その合計質量に対して、比が１．５：１〜７．０：１のポリフタルアミドとポリ（フェニレンエーテル）および相溶化に十分な量の官能化剤の混合物から形成されたポリフタルアミドとポリ（フェニレンエーテル）との相溶化ブレンドを５５〜８０質量％と；ナイロンガラス繊維を２０〜４５質量％と、を含み、ホスフィネートと耐衝撃性改良剤をそれぞれ０．１質量％未満含むことを特徴とする強化組成物。
【請求項２】
前記ポリフタルアミドおよび前記ポリ（フェニレンエーテル）の存在量は、前記組成物の合計質量に対して、それぞれ３０〜７０質量％および１０〜３０質量％である請求項１に記載の強化組成物。
【請求項３】
前記ポリフタルアミドの融点は２９０℃超であり、ガラス転移温度は８０℃以上である請求項１または２に記載の強化組成物。
【請求項４】
前記組成物は、添加された脂肪族ポリアミドを実質的に含まない請求項１乃至３のいずれか１項に記載の強化組成物。
【請求項５】
前記ガラス繊維の平均径は８〜１６μｍであり、前記ガラス繊維の平均長は２．８〜３．６ｍｍである請求項１乃至４のいずれか１項に記載の強化組成物。
【請求項６】
前記ポリ（フェニレンエーテル）は、２，６−ジメチル−１，４−フェニレンエーテル単位を含む請求項１乃至５のいずれか１項に記載の強化組成物。
【請求項７】
前記ポリフタルアミドは、（ａ）式（Ｉ）
【化１】
2016509121.tif 000030
（式中、Ｑ１は１，６−ヘキシル基であり、繰り返し単位の芳香族部分はテレフタル酸由来である）の単位を６０〜７０モル％と、（ｂ）Ｑ１が１，６−ヘキシル基であり、繰り返し単位の芳香族部分がイソフタル酸由来である式（Ｉ）の単位を２０〜３０モル％と、（ｃ）式（ＩＩ）
【化２】
2016509121.tif 000031
（式中、Ｑ２は１，４−ブチル基であり、Ｑ３は１，６−ヘキシル基である）の単位を５〜１５モル％と、を含む請求項１乃至６のいずれか１項に記載の強化組成物。
【請求項８】
前記官能化剤はクエン酸であり、
前記クエン酸の使用量は、前記組成物の合計質量に対して０．２〜０．９質量％である請求項１乃至７のいずれか１項に記載の強化組成物。
【請求項９】
さらに黒色顔料を含み、
前記黒色顔料はカーボンブラックであり、その存在量は、前記組成物の合計質量に対して０．５質量％以下である請求項１乃至８のいずれか１項に記載の強化組成物。
【請求項１０】
請求項１乃至９のいずれか１項に記載の強化組成物を含有し、エンジン冷却部品、エンジン流体取り扱い部品、ホース、ポンプ、マニホールド、ターボアウトレットおよび流量計から構成される群から選択されることを特徴とする物品。
【国際調査報告】
2016509121.tif 000032
2016509121.tif 000033
2016509121.tif 000034
2016509121.tif 000035